Способ регулирования глубины проплавления при автоматической дуговой сварке

1. Способ регулирования глубины проплавления при автоматической дуговой сварке неплавящимся электродом без присадочной проволоки стыковых соединений без разделки кромок, при котором измеряют ток и скорость сварки и их изменение вследствие воздействия внешних возмущений компенсируют регулированием одного измеряемого параметра, рассчитываемого из условия сохранения постоянства глубины проплавления, которую определяют по математической зависимости, отличающийся тем, что для определения величины регулирующего параметра при номинальных параметрах сварки измеряют эффективную мощность сварочной дуги, рассчитывают отношение эффективной мощности к току сварки, определяют номинальные начальную температуру свариваемых деталей и толщину свариваемых деталей, задают температуру плавления металла, и используют для расчета регулирующего параметра сварки математическую зависимость температуры в пластине при действии на ее поверхности точечного источника тепла, в виде
L
где T - температура плавления металла изделия, °С;
0
Т - номинальная начальная температура пластин изделия, °С;
I - ток сварки, А;
y
q - отношение эффективной мощности сварочной дуги к току сварки;
3
сρ - объемная теплоемкость материала изделия, Дж/(см °С);
2
а - коэффициент температуропроводности, см/с;
х - координата, положительная в направлении сварки, отсчитываемая от оси теплового пятна сварочной дуги, см;
C
V - скорость сварки, см/с;
t - время с момента начала действия дуги до наступления установившегося состояния проплавления изделия, с;
y - координата, перпендикулярная направлению сварки, отсчитываемая от оси теплового пятна сварочной дуги, см;
0
Н - номинальная глубина проплавления, см;
δ - номинальная толщина пластины, см;
n - целые числа от -∞ до +∞,
для математической зависимости выбирают рекомендуемое значение одного из теплофизических коэффициентов, после чего по глубине проплавления эталонного шва рассчитывают второй теплофизический коэффициент.
2. Способ по п. 1, отличающийся тем, что при расчете регулирующего параметра сварки по математической зависимости принимают рекомендуемое значение коэффициента температуропроводности, а по глубине проплавления эталонного шва рассчитывают объемную теплоемкость.
3. Способ по п. 1, отличающийся тем, что при расчете регулирующего параметра сварки по математической зависимости принимают рекомендуемое значение объемной теплоемкости, а по глубине проплавления эталонного шва рассчитывают коэффициент температуропроводности.